Brevet FR3032445A1 — publié le 20160812

COMPOSITION DE POLYAMIDE A COMBUSTIBILITEE RETARDEE La présente invention concerne une composition comprenant au moins un polyamide, au moins un agent ignifugeant particulier, éventuellement au moins un polyol et éventuellement au moins un renfort spécifique, ainsi qu'un procédé de préparation de ladite composition et des utilisations de ladite composition. L'utilisation de matériaux, tels que les polyamides se développe considérablement depuis les dix dernières années. Ces matériaux visent souvent à remplacer des pièces initialement en métal, conduisant ainsi à un allègement important de l'article ainsi modifié. Or, il s'est avéré, que dans certains domaines, ces matériaux n'étaient que peu exploités, en raison de leur trop grande inflammabilité. Par exemple, dans le domaine des transports, et plus particulièrement de l'aviation, les normes requises en termes d'inflammabilité sont drastiques. Les règlements de navigabilité imposent des essais d'inflammabilité spécifiques. En effet, il ne peut être toléré au sein d'un appareil, tel qu'un avion des matériaux trop facilement inflammables. De plus, il est également recherché notamment dans le domaine des transports d'alléger au maximum les structures, mêmes celles se trouvant déjà à l'état de matériaux plastiques. En effet, il est recherché d'alléger les structures afin de réduire les coûts de consommation de carburant et de limiter l'empreinte écologique liée à la consommation de ces carburants. Par conséquent, il existe un réel besoin de proposer des compositions à base de polyamide présentant des propriétés améliorées en termes d'inflammabilité, de poids et de facilité de mise en oeuvre. Dans le but d'améliorer les propriétés ignifugeantes des matériaux plastiques, de nombreuses recherches ont été menées. Certaines se sont orientées vers la mise au point de nouveaux additifs : les agents ignifugeants à incorporer au matériau. Ainsi, se 3032445 2 sont développés des gammes d'agents non halogénés et dérivés du phosphore : les phosphinates, sans toutefois conduire à des résultats réellement satisfaisants. Ses recherches ont abouti à la composition divulguée dans le 5 document EP 0 169 085. Ce dernier divulgue une association spécifique de composés ignifugeants : le cyanurate de mélanine et un polyol. La demanderesse a poursuivi ses études dans ce domaine particulier et a trouvé que la composition selon l'invention conduisait 10 à des résultats inattendus en termes de retard à la combustion. D'autres caractéristiques, aspects, objets et avantages de la présente invention apparaîtront encore plus clairement à la lecture de la description et des exemples qui suivent. La présente invention a donc d' abord pour objet une 15 composition comprenant : - au moins un polyamide, -au moins un dérivé de mélamine en tant qu'agent ignifugeant, -éventuellement au moins un polyol comprenant au moins 20 quatre fonctions alcool, et -éventuellement au moins un renfort sous forme de fibre. L'invention porte également sur un procédé de préparation d'une telle composition. L'invention concerne une utilisation de la composition, 25 notamment dans les domaines électriques, électroniques et avioniques. L'invention a enfin pour objet un article obtenu à partir de cette composition. Polyamide De manière générale, les polyamides utilisés dans la 30 composition selon l'invention sont semi-cristallins ou amorphes obtenus en particulier par polycondensation anionique et comprennent au moins deux motifs répétitifs identiques ou distincts, ces motifs pouvant être formés à partir d'un diacide carboxylique et d'une diamine ; d'un amino-acide ; d'un lactame ou de leurs mélanges. 3032445 3 Le polyamide selon l'invention peut être un homopolyamide et comprendre au moins deux motifs répétitifs identiques obtenu à partir d'un aminoacide, obtenu à partir d'un lactame, ou répondant à la formule (diamine en Ca).(diacide en Cb), avec a représentant le 5 nombre d'atome de carbones de la diamine et b représentant le nombre d'atome de carbones du diacide, a et b étant chacun compris entre 4 et 36, tels que définis ci-dessous. Le polyamide selon l'invention peut également être un copolyamide et comprendre au moins deux motifs répétitifs distincts, 10 ces motifs pouvant être obtenus à partir d'un aminoacide, obtenu à partir d'un lactame ou répondant à la formule (diamine en Ca).(diacide en Cb), avec a représentant le nombre d'atomes de carbones de la diamine et b représentant le nombre d'atomes de carbones du diacide, a et b étant chacun compris entre 4 et 36, tels que définis ci-dessous. 15 Les motifs (diamine en Ca).(diacide en Cb) peuvent être aliphatiques et linéaires, cycloaliphatiques ou aromatiques. Le polyamide selon l'invention peut comprendre au moins un aminoacide choisi parmi l'acide 9-aminononanoïque, l'acide 10- aminodécanoïque, l'acide 12-aminododécanoïque et l'acide 11- 20 aminoundécanoïque ainsi que ses dérivés, notamment l'acide N-heptyl- 11-aminoundécanoïque. Le polyamide selon l'invention peut comprendre au moins un lactame choisi parmi la pyrrolidinone, la piperidinone, le caprolactame, l'énantholactame, le caprylolactame, le pelargolactame, 25 le décanolactame, l'undecanolactame, et le laurolactame. Le polyamide selon l'invention peut comprendre au moins un motif répondant à la formule (diamine en Ca).(diacide en Cb), le motif (diamine en Ca) est de formule H2N-(CH2)a-NH2, lorsque la diamine est aliphatique et linéaire. 30 Préférentiellement, lorsque la diamine en Ca est linéaire et aliphatique, elle est choisie parmi la butanediamine (a=4), la pentanediamine (a=5), l'hexanediamine (a=6), l'heptanediamine (a=7), l'octanediamine (a=8), la nonanediamine (a=9), la décanediamine (a=10), l'undécanediamine (a=11), la dodécanediamine (a=12), la 3032445 4 tridécanediamine (a=13), la tetradécanediamine (a=14), l'hexadécanediamine (a=16), l'octadécanediamine (a=18), l'octadécènediamine (a=18), l'eicosanediamine (a=20), la docosanediamine (a=22) et les diamines obtenues à partir d'acides 5 gras. Lorsque la diamine est cycloaliphatique, elle est choisie de préférence parmi celles comprenant deux cycles. Elles répondent notamment à la formule générale suivante : NH2 NH2 10 dans laquelle Ri, R2, R3 et R4 représentent des groupements identiques ou différents choisis parmi un atome d'hydrogène ou des groupements alkyles de 1 à 6 atomes de carbone et X représente soit une liaison 15 simple, soit un groupement divalent constitué: -d'une chaîne aliphatique linéaire ou ramifiée comprenant de 1 à 10 atomes de carbone, éventuellement substituée par des groupements cycloaliphatiques ou aromatiques de 6 à 8 atomes de carbone, 20 -d'un groupement cycloaliphatique de 6 à 12 atomes de carbone. Plus préférentiellement, la diamine cycloaliphatique du polyamide selon l'invention est choisie parmi la bis(3,5-dialky1-4- aminocyclohexyl)méthane, la bis(3,5-dialky1-4-aminocyclohexyl) 25 éthane, la bis(3,5-dialkyl-4-aminocyclo-hexyl)propane, la bis(3,5- dialky1-4-aminocyclo-hexyl)butane, la bis-(3-méthyl-4-amino cyclohexyl)-méthane (noté BMACM, MACM ou B), la p- bi s(aminocyclohexyl)-methane (PACM) et l'isopropylidenedi (cyclohexylamine) (PACP). 3032445 5 Une liste non-exhaustive de ces diamines cycloaliphatiques est donnée dans la publication "Cycloaliphatic Amines" (Encyclopaedia of Chemical Technology, Kirk-Othmer, 4th Edition (1992), pp. 386-405). De préférence, lorsque la diamine est alkylaromatique, elle est 5 choisie parmi la 1,3-xylylène diamine, la 1,4-xylylène diamine et leur mélange. De préférence, lorsque le monomère (diacide en Cb) est aliphatique et linéaire, il est choisi parmi l'acide succinique (b=4), ), l'acide pentanedioïque (b=5), l'acide adipique (b=6), l'acide 10 heptanedioïque (b=7), l'acide octanedioïque (b=8), l'acide azélaïque (b=9), l'acide sébacique (b=10), l'acide undécanedioïque (b=11), l'acide dodécanedioïque (b=12), l'acide brassylique (b=13), l'acide tetradécanedioïque (b=14), l'acide hexadécanedioïque (b=16), l'acide octadécanoïque (b=18), l'acide octadécènedioïque (b=18), l'acide 15 eicosanedioïque (b=20), l'acide docosanedioïque (b=22) et les dimères d'acides gras contenant 36 carbones. De préférence, lorsque le monomère (diacide en Cb) est aromatique, il est choisi parmi l'acide téréphtalique, noté T et l'acide isophtalique, noté I et le diacide naphtalènique. 20 Les dimères d'acides gras mentionnés ci-dessus sont des acides gras dimérisés obtenus par oligomérisation ou polymérisation d'acides gras monobasiques insaturés à longue chaîne hydrocarbonée (tels que l'acide linoléïque et l'acide oléïque), comme décrit notamment dans le document EP 0 471 566. 25 Lorsque le diacide est cycloaliphatique, il peut comporter les squelettes carbonés suivants : norbornylméthane, cyclohexylméthane, dicyclohexylméthane, di cyclohexylpropane, di(méthylcyclohexyl) propane. Si, à l'exception de l'acide N-heptyl-11-aminoundécanoïque, les 30 dimères d'acides gras et les diamines cycloaliphatiques, les comonomères ou produits de départ envisagés dans la présente description (aminoacides, diamines, diacides) sont effectivement linéaires, rien n'interdit d'envisager qu'ils puissent en tout ou partie être ramifiés, tel que le 2-méthyl-1,5-diaminopentane, ou partiellement 3032445 6 insaturés. On notera en particulier que le diacide carboxylique en C18 peut être l'acide octadécanedioïque, qui est saturé, ou bien l'acide octadécènedioïque, qui présente quant-à-lui une insaturation. 5 De préférence, le polyamide selon l'invention présente un nombre d'atomes de carbone par atome d'azote supérieur à 8. De préférence, l'homopolyamide peut être choisi parmi un homopolyamide PA 6.10 obtenu par polycondensation de l'hexanediamine et de l'acide décanedioïque, PA B.12 noté également 10 BMACM.12 obtenu par polycondensation du bis-(3-méthy1-4- aminocyclohexyl)-méthane et de l'acide dodécanedioïque, PA 10.12 obtenu par polycondensation de la décanediamine et de l'acide dodécanedioïque, PA 10.10 obtenu par polycondensation de la décanediamine et de l'acide décanedioïque, PA 6.12 obtenu par 15 polycondensation de l'hexanediamine et de l'acide décanedioïque et l'homopolyamide PA11 obtenu par polycondensation de l'acide amino11-undécanoïque. De préférence, le copolyamide peut être choisi parmi les copolyamides suivants : PA11/6.T, PA11/10.T, PA11/B.10, PA11/6, 20 PA11/6.10, PA11/6.12, PA11/6.6, PA11/10.12, PAll/B.I/B.T. Préférentiellement, le polyamide peut être choisi parmi le PA11, le PA12, le PA 10.10, le PA 10.12, le PA 6.10, le PA11/10.T et le PA11/B.10. La nomenclature utilisée pour définir les polyamides est décrite 25 dans la norme ISO 1874-1:1992 "Plastiques -- Matériaux polyamides (PA) pour moulage et extrusion - Partie 1: Désignation", notamment en page 3 (tableaux 1 et 2) et est bien connue de l'homme du métier. La composition selon l'invention comporte de 20 à 80%, en poids, et de préférence de 30 et 70% en poids par rapport au poids 30 total de la composition, d'au moins un polyamide semi-cristallin ou amorphe. La composition selon l'invention peut également comprendre un ou plusieurs homopolyamides, copolyamides semi-cristallins ou amorphes ou un mélange de ceux-ci. 3032445 7 Les polyamides selon l'invention peuvent être utilisés sous forme de granulés ou sous forme de poudre. Viscosité De préférence, le polyamide présente une viscosité à l'état 5 fondu comprise entre 10 et 500 Pa.s mésurée à 240°C par rhéologie oscillatoire en plan-plan à un cisaillement de 100s". La méthode de mesure suivie pour effectuer cette mesure est la suivante : Les essais sont réalisés sur 1.1DSM équipée des vis 111 et 123 (vis profil 2). 10 Le profil de température plat à 240°C est programmé. Les divers mélanges sont réalisés avec une vitesse de vis de 100 rpm et un temps de recirculation de 25 minutes, auxquelles il faut ajouter le temps d'alimentation machine soit entre 1'30 et 2'. Les essais sont réalisés sous balayage d'azote (0,5bars). 15 On mesure la force normale en N. Elle représente l'évolution de la viscosité à l'état fondu. La viscosité à TO et son évolution à T + 30 minutes sont déterminées par rhéologie oscillatoire en plan plan. Plan plan : 30 mn à 240°c 10 rad/sec 5% de déformation selon les conditions opératoires suivantes : 20 Appareil : PHYSICA MCR301 Géométrie : plans parallèles de 25mm de diamètre Températures : 240°C Fréquence : lOrad.s" Durée : 30minutes 25 Atmosphère : Balayage d'azote. Cisaillement de 100 s' terminaison de chaîne Un homo ou un copolyamide se termine par soit une fonction amine et une fonction acide, lorsqu'il est obtenu par polycondensation 30 d'aminoacides, par polycondensation de lactames, ou bien par polycondensation de diacides et de diamines. Toutefois, dans ce dernier cas, il est également possible d'obtenir deux fonctions acide ou bien deux fonctions amine. Selon la présente invention, les agents de terminaison de chaîne 3032445 8 sont des composés capables de réagir avec les fonctions terminales amine des polyamides, modifiant ainsi la réactivité de l'extrémité amine de la macromolécule, et contrôlant ainsi la polycondensation du polyamide et également la stabilité de la viscosité à l'état fondu de la 5 composition au cours de sa transformation. La réaction de terminaison peut être par exemple illustrée de la façon suivante : Polyamide-NH2 + R-CO2H Polyamide-NH-CO-R + H2O Ainsi, les agents de terminaison de chaîne appropriés pour 10 réagir avec les fonctions terminales amine du polyamide présent dans la composition selon l'invention sont des mono- ou des diacides, comprenant, de préférence de 8 à 30 atomes de carbone. Les diacides peuvent être choisis parmi l'acide adipique, l'acide décanedioïque, dodécanedioïque. Les monoacides peuvent être choisis parmi l'acide 15 caprique, l'acide acétique, l'acide benzoïque, l'acide laurique, l'acide tridécylique, l'acide myristique, l'acide palmitique, l'acide stéarique, l'acide pivalique et l'acide isobutyrique. Par conséquent, lorsque l'agent de terminaison de chaîne est un monoacide, la terminaison de chaîne est un groupe alkyle et lorsque 20 l'agent de terminaison de chaîne est un diacide, la terminaison de chaîne est une fonction acide. De préférence, les limitateurs de chaîne utilisés lors de la préparation du polyamide selon l'invention sont des composés basiques, tel que des amines, ou bien des composés acides 25 carboxyliques, comportant moins de 8 atomes de carbone. De préférence, le polyamide selon l'invention n'est pas un polyamide catalysé. Cela signifie qu'il ne comporte pas dans sa structure de catalyseur. Les catalyseurs usuellement utilisés lors de leur polycondensation sont des acides dérivés du phosphore. Ainsi, le 30 polyamide selon l'invention ne comporte pas d'acide dérivé du phosphore, tel que l'acide ortho, ou méta ou pyrophosphorique, ou phosphoreux ou hypophosphoreux. Allongeur de chaîne 3032445 9 Le polyamide selon l' invention peut comprendre éventuellement au moins un bloc allongeur de chaîne. Ce bloc allongeur de chaîne est de structure : Y1-A'-Y1 5 avec A' étant un biradical hydrocarboné de structure non polymérique (ni polymère, ni oligomère, ni prépolymère), porteur de 2 fonctions réactives terminales Y1 identiques, réactives par polyaddition (sans élimination de sous-produit de réaction), avec au moins une fonction en fin de chaîne du copolymère à bloc selon 10 l'invention, de préférence de masse moléculaire inférieure à 500 et plus préférentiellement inférieure à 400, en particulier Y1 est choisi parmi: oxazine, oxazoline, oxazolinone, oxazinone, imidazoline, époxy, isocyanate, maléimide, anhydride cyclique. 15 Comme exemples convenables d'allongeurs de chaîne, on peut citer les suivants : - lorsque les terminaisons de chaîne sont des fonctions NH2 ou OH, de préférence NH2, l'allongeur de chaîne Y1-A'-Y1 correspond à: 20 Y1 choisi parmi les groupements : maléimide, isocyanate éventuellement bloqué, oxazinone et oxazolinone, anhydride cyclique, de préférence oxazinone et oxazolinone et A' est un espaceur carboné ou radical carboné portant les fonctions ou groupements réactifs Y1, choisi parmi : 25 -une liaison covalente entre deux fonctions (groupements) Y dans le cas où Y1 = oxazinone et oxazolinone ou -une chaîne hydrocarbonée aliphatique ou une chaîne hydrocarbonée aromatique et/ou cycloaliphatique, ces deux dernières comprenant au moins un cycle de 5 ou 6 atomes de carbone 30 éventuellement substitué, avec éventuellement ladite chaîne hydrocarbonée aliphatique ayant éventuellement un poids moléculaire de 14 à 200 g.mol-1, L'allongeur de chaîne Y1-A'-Y1 peut également correspondre à une structure dans laquelle 3032445 10 Y1 est un groupement caprolactame et A' est un radical carbonyle tel que le carbonyl biscaprolactame ou à A' pouvant être un téréphtaloyle ou un isophtaloyle, L'allongeur de chaîne Y1-A'-Y1 peut également porter un 5 groupement Y1 d'anhydride cyclique et de préférence cet allongeur est choisi parmi un dianhydride carboxylique cycloaliphatique et/ou aromatique et plus préférentiellement il est choisi parmi : le dianhydride éthylènetétracarboxylique, le dianhydride pyromellitique, le dianhydride 3,3',4,4'-biphényltétracarboxylique, le dianhydride 10 1,4,5, 8-naphtal ènetétracarb oxylique, le dianhydride perylènetétracarboxylique, le dianhydride 3,3',4,4'-benzophénone tétracarboxylique, le dianhydride 1,2,3,4-cyclobutanetétra carboxylique, le dianhydride hexafluoroisopropylidène bisphtalique, le di anhydride 9, 9-bi s(trifluorométhyl)xanthènetétracarb oxyli que, le 15 dianhydride 3,3',4,4'-diphénylsulfonetétracarboxylique, le dianhydride bicyclo[2.2.2]oct-7-ène-2,3,5,6-tétracarboxylique, le dianhydride 1,2,3,4-cyclopentanetétracarboxylique, le dianhydride 3,3',4,4'- diphényl éther tétracarboxylique ou leurs mélanges et - lorsque les terminaisons de chaîne sont des fonctions COOH : 20 ledit allongeur de chaîne Y1-A'-Y1 correspond à : Y1 choisi parmi les groupements : oxazoline, oxazine, imidazoline, aziridine, comme le 1, l'-iso- ou téré- phtaloyl-bis (2- methyl aziridine) ou epoxy, A' étant un espaceur (radical) carboné tel que défini ci-dessus. 25 Plus particulièrement, quand dans ledit allongeur Y1-A'-Y1, ladite fonction Y1 est choisie parmi oxazinone, oxazolinone, oxazine, oxazoline ou imidazoline, en particulier oxazoline, dans ce cas, dans l'allongeur de chaîne représenté par Y1-A'-Y1, A' peut représenter un alkylène tel que -(CH2)m- avec m allant de 1 à 14 et de préférence de 30 2 à 10 ou A' peut représenter un cycloalkylène et/ou un arylène substitué (alkyle) ou non substitué, comme les arylènes benzéniques, tels que les phénylènes o-, m-, -p ou les arylènes naphtaléniques et de préférence A' est un arylène et/ou un cycloalkylène. 3032445 11 Dans le cas où Y1 est un époxy, l'allongeur de chaîne peut être choisi parmi les bisphenol A diglycidyl éther (DGEBA), et son dérivé hydrogéné (cycloaliphatique) bisphenol F diglycidyl éther, le tétrabromo bisphénol A diglycidyl éther, ou les hydroquinone 5 diglycidyl éther, éthylène glycol diglycidyl éther, propylène glycol diglycidyl éther, butylène glycol diglycidyl éther, néopentyl glycol diglycidyl éther, 1,4-butanediol diglycidyl éther, 1,6-hexanediol diglycidyl éther, cyclohexanediméthanol diglycidyl éther, polyéthylène glycol diglycidyl éther de Mn REVENDICATIONS1. Composition comprenant : - au moins un polyamide, -au moins un dérivé de mélamine en tant qu'agent ignifugeant, - éventuellement au moins un polyol comprenant au moins quatre fois la fonction alcool, et -éventuellement au moins un renfort sous forme de fibre. 2. Composition selon la revendication 1, caractérisée en ce qu'elle comprend : - au moins un polyamide, -au moins un dérivé de mélamine en tant qu'agent ignifugeant, et - au moins un polyol comprenant au moins quatre fois la fonction alcool. 3. Composition selon la revendication 1, caractérisée en ce qu'elle comprend : - au moins un polyamide, -au moins un dérivé de mélamine en tant qu'agent ignifugeant, et - au moins un renfort sous forme de fibre. 4. Composition selon l'une quelconque des revendications 1 à 3, caractérisée en ce que le polyamide est choisi parmi les PA 6.10 obtenu par polycondensation de l'hexanediamine et de l'acide décanedioïque, PA B.12 noté également BMACM.12 obtenu par polycondensation du bis-(3-méthyl-4-aminocyclohexyl)-méthane et de l'acide dodécanedioïque, PA 10.12 obtenu par polycondensation de la décanediamine et de l'acide dodécanedioïque, PA 10.10 obtenu par polycondensation de la décanediamine et de l'acide décanedioïque, PA 6.12 obtenu par polycondensation de l'hexanediamine et de l'acide décanedioïque et l'homopolyamide PAll obtenu par polycondensation de l'acide amino-11-undécanoïque, PA11/6.T, PA11/10.T, PAll/B.10, PA11/6, PA11/6.10, PA11/6.12, PA11/6.6, PA11/10.12, PA11/B.I/B.T. 3032445 25 5. Composition selon la revendication 4, caractérisée en ce que le polyamide est choisi parmi PA11, le PA12, le PA 10.10, le PA 10.12, le PA 6.10, le PA11/10.T et le PA11/B.10. 6. Composition selon l'une quelconque des revendications 1 à 5 5, caractérisée en ce que le polyamide présente une viscosité à l'état fondu comprise entre 10 et 500 Pa.s mesurée à 240°C par rhéologie oscillatoire en plan-plan. 7. Composition selon l'une quelconque des revendications 1 à 6, caractérisée en ce qu'elle comporte de 20 à 80%, en poids, et de 10 préférence de 30 et 70% en poids par rapport au poids total de la composition, d'au moins un polyamide. 8. Composition selon l'une quelconque des revendications 1 à 7, caractérisée en ce que le dérivé de mélamine est choisi parmi le cyanurate de mélamine, le pyrophosphate de mélamine et leur mélange. 15 9. Composition selon l'une quelconque des revendications 1 à 8, caractérisée en ce qu'elle comporte de 10 à 30%, en poids, et de préférence de 10 à 20% en poids par rapport au poids total de la composition, d'au moins un dérivé de mélamine. 10. Composition selon l'une quelconque des revendications 1, 2 20 et 4 à 9, caractérisée en ce que le polyol est choisi parmi l'érythritol, le mono pentaérythritol, le dipentaérythritol, le tripentaérythritol, le xylitol, l'arabitol, le mannitol, le sorbitol et leur mélange. 11. Composition selon l'une quelconque des revendications 1, 2 et 4 à 10, caractérisée en ce que la composition comporte de 0,5 à 25 10%, en poids, et de préférence de 1 à 5% en poids par rapport au poids total de la composition, d'au moins un polyol. 12. Composition selon l'une quelconque des revendications 1 et 3 à 11, caractérisée en ce que le renfort est choisi parmi les fibres continues, longues ou courtes. 30 13. Composition selon l'une quelconque des revendications 1 et 3 à 12, caractérisée en ce que le renfort est choisi parmi les fibres naturelles, polymériques ou minérales. 14. Composition selon l'une quelconque des revendications 1 et 3 à 13, caractérisée en ce que le renfort est choisi parmi les fibres de 3032445 26 verre, les fibres de carbone, les fibres de lin et leurs mélanges. 15. Composition selon l'une quelconque des revendications 1 et 3 à 14, caractérisée en ce que la composition comporte de 20 à 80%, en poids, et de préférence de 30 à 70% en poids par rapport au poids 5 total de la composition, d'au moins un renfort. 16. Composition selon l'une quelconque des revendications précédentes, caractérisée en ce qu'elle comprend au moins un additif choisi parmi les colorants, les stabilisants, notamment UV, les plastifiants, les modifiants chocs, les agents tensioactifs, les pigments, 10 les azurants optiques, les anti-oxydants, les cires naturelles, les polyoléfines, les agents de démoulage, les charges et leurs mélanges. 17. Composition selon l'une quelconque des revendications précédentes, caractérisée en ce qu'elle se présente sous la forme d'une pièce injectée, de fibres, d'une poudre, d'un film, de feuille, d'un tube 15 ou d'un corps creux. 18. Procédé de préparation de la composition telle que définie à l'une quelconque des revendications précédentes, caractérisée en ce que la composition est préparée par mélange à l'état fondu de tous les ingrédients tels que définis dans les revendications précédentes. 20 19. Utilisation de la composition telle que définie à l'une quelconque des revendications 1 à 17 pour la fabrication de boîtiers, connecteurs, tubes et pièces utilisées dans les domaines électriques, électroniques et avioniques. 20. Article obtenu par injection, extrusion, coextrusion, multi- 25 injection à partir d'au moins une composition telle que définie à l'une quelconque des revendications à 1 à 17.